(57)【要約】【課題】インクの吸収性（発色、解像度）に優れ、媒体上に記録された画像の耐水性および耐光性に優れたインクジェット記録媒体を提供する。すなわち、水性／油性のインクによる記録適性に優れ、高精細の画像を良好な再現性で記録でき、保存性として特に耐水、耐光性に優れたインクジェット記録媒体を提供する。【解決手段】基材上に積層されたインク受容層を有するインクジェット記録媒体であって、該インク受容層中のインク定着剤がＭｇおよびＺｎからなる群から選ばれた少なくとも一種の金属を含む蛇紋石化合物であることを特徴とするインクジェット記録媒体およびそのインクジェット記録媒体に使用するための、ＭｇおよびＺｎの群から選ばれた少なくとも一種を含む蛇紋石化合物を含むインク定着剤。【選択図】　　　なし【特許請求の範囲】
【請求項１】
基材上に積層されたインク受容層を有するインクジェット記録媒体であって、該インク受容層中のインク定着剤がＭｇおよびＺｎからなる群から選ばれた少なくとも一種の金属を含む蛇紋石化合物であることを特徴とするインクジェット記録媒体。
【請求項２】
該蛇紋石化合物は、そのＢＥＴ法比表面積が１５０〜５００ｍ２／ｇである請求項１記載のインクジェット記録媒体。
【請求項３】
該蛇紋石化合物は、その全細孔容積（Ｎ２ガス吸着法）が０．４０〜１．２０ｍＬ／ｇである請求項１記載のインクジェット記録媒体。
【請求項４】
該蛇紋石化合物は、その平均細孔直径（Ｎ２ガス吸着法）が４０〜１５０オングストロームである請求項１記載のインクジェット記録媒体。
【請求項５】
該蛇紋石化合物は、粉末Ｘ線回折法で測定した底面反射の面間隔（ｄオングストローム）が８．５〜１０．０オングストロームであり、（０６０）反射の面間隔（ｄオングストローム）が１．５３〜１．５６オングストロームである請求項１記載のインクジェット記録媒体。
【請求項６】
該蛇紋石化合物は、その平均粒径が１〜１５μｍである請求項１記載のインクジェット記録媒体。
【請求項７】
該蛇紋石化合物は、下記式（１）表される請求項１記載のインクジェット記録媒体。
（ＭｇａＺｎｂ）Ｓｉ２Ｏ５（ＯＨ）２（ａ＋ｂ）−２・ｎＨ２Ｏ　　　（１）
〔但し、ａ、ｂおよびｎは、式２．７＜ａ＜３．５、式０≦ｂ＜０．２５、式０＜ｎ＜３を満足する。〕
【請求項８】
該蛇紋石化合物は、合成された蛇紋石化合物である請求項１記載のインクジェット記録媒体。
【請求項９】
該インク定着剤が、顔料もしくは染料含有インクの定着剤である請求項１記載のインクジェット記録媒体。
【請求項１０】
該インク定着剤が、顔料含有インクの定着剤である請求項１記載のインクジェット記録媒体。
【請求項１１】
基材上に積層されたインク受容層を有するインクジェット記録媒体に使用するための、インク受容層中のインク定着剤であって、該インク定着剤がＭｇおよびＺｎの群から選ばれた少なくとも一種を含む蛇紋石化合物であることを特徴とするインク定着剤。
【請求項１２】
該蛇紋石化合物は、そのＢＥＴ法比表面積が１５０〜５００ｍ２／ｇである請求項１１記載のインク定着剤。
【請求項１３】
該蛇紋石化合物は、その全細孔容積（Ｎ２ガス吸着法）が０．４０〜１．２０ｍＬ／ｇである請求項１１記載のインク定着剤。
【請求項１４】
該蛇紋石化合物は、その平均細孔直径（Ｎ２ガス吸着法）が４０〜１５０オングストロームである請求項１１記載のインク定着剤。
【請求項１５】
該蛇紋石化合物は、粉末Ｘ線回折法で測定した底面反射の面間隔（ｄオングストローム）が８．５〜１０．０オングストロームであり、（０６０）反射の面間隔（ｄオングストローム）が１．５３〜１．５６オングストロームである請求項１１記載のインク定着剤。
【請求項１６】
該蛇紋石化合物は、その平均粒径が１〜１５μｍである請求項１１記載のインク定着剤。
【請求項１７】
該蛇紋石化合物は、下記式（１）で表される請求項１１記載のインク定着剤。
（ＭｇａＺｎｂ）Ｓｉ２Ｏ５（ＯＨ）２（ａ＋ｂ）−２・ｎＨ２Ｏ　　　（１）
〔但し、ａ、ｂおよびｎは、式２．７＜ａ＜３．５、式０≦ｂ＜０．２５、式０＜ｎ＜３を満足する。〕
【請求項１８】
該蛇紋石化合物は、合成された蛇紋石化合物である請求項１１記載のインク定着剤。
【請求項１９】
該インク定着剤が、顔料もしくは染料含有インクの定着剤である請求項１１記載のインク定着剤。
【請求項２０】
該インク定着剤が、顔料含有インクの定着剤である請求項１１記載のインク定着剤。
【発明の詳細な説明】
【０００１】
【発明の属する技術分野】
本発明は、水性／油性のインクを用いて記録画像を形成する、インクジェット記録媒体およびその記録媒体に用いるインク定着剤に関する。特に、インクの吸収性（発色、解像度）に優れ、媒体上に記録された画像の定着安定性（耐水性および耐光性）に優れた、インクジェット記録媒体用インク定着剤およびその定着剤をインク受容層として使用したインクジェット記録媒体に関する。
【０００２】
【従来の技術】
近年、パーソナルコンピューターやデジタルカメラ等の発展と共に、モニター上に表示される画像を銀塩系写真と同じように、記録媒体上に画像化して記録することが行われるようになっている。このような記録に用いられる記録方法としては、インクジェット記録方式と称される画像形成方式が知られており、そのインクジェット記録方式は、騒音が少ない、高速記録が可能、多色化が容易、記録パターンの融通性が大きい、現像−定着が不要などの種々の特徴があるために、多くの分野で利用されている。
【０００３】
インクジェット記録原理は、溶液状のインク液を、電界、熱または圧力等を駆動源としてノズルより吐出させ、記録媒体の受容層に移行せしめるものである。一般的にインク液は染料と水、多価アルコール等よりなり、前記染料としては水溶性の直接染料や酸性染料が主として用いられている。
【０００４】
【発明が解決しようとする課題】
しかし、従来インクジェット記録方式に用いられている染料インクによって形成された画像は、保存性が不十分なところがある。
【０００５】
従って、近年染料インクに比べて保存性（特に耐光性）に優れた顔料インクの使用が検討されている。ただし、染料インクの場合、染料分子は顔料粒子に比べて小さいので受容層内部まで浸透して定着することが可能であるが、顔料インクの場合、顔料粒子が受容層内部まで浸透することは難しく、そのため十分に顔料インクが記録媒体上で充分に固定されていないことがある。その場合記録表面に水が接触するとインクが流れ出す、つまり耐水性の低下が起る。従って、顔料インクを用いて記録画像を形成するインクジェット記録媒体に必要とされている顔料インク定着剤の特性は、顔料成分を受容層表層部に均一に存在、固定、定着させ、かつ顔料インクの溶媒を受容層内部に速やかに吸収させるという特性である。
【０００６】
一般的に染料のみならず顔料含有インク定着剤としてインクジェット記録媒体に用いられている合成シリカは、細孔物性には優れているが、合成シリカ自身の表面荷電がマイナス荷電のため、一般的にマイナス荷電の顔料インクを定着させるためにはカチオン性高分子等の添加剤を必要以上に添加しなければならず、カチオン性高分子のために耐光性が悪くなるという欠点があった。
【０００７】
【課題を解決する手段】
そこで本発明者らは基材上に積層されたインク受容層を有するインクジェット記録媒体において、該インク受容層中に種々のインク、殊に顔料インクを安定して定着させることができるインク定着剤の開発を目的として研究を重ねた。
【０００８】
本発明者らは、インク定着剤として、表面荷電がプラス荷電とマイナス荷電の両方の荷電を持つ蛇紋石化合物に着眼し、種々の蛇紋石化合物について、インクの吸収性および定着安定性について調べた。
【０００９】
その結果、蛇紋石化合物がインク、殊に顔料インクの吸収性や定着安定性に密接に関係しており、蛇紋石化合物を定着剤として使用すると、一般的にマイナス荷電を示す顔料インクは蛇紋石化合物に吸着され、かつ顔料インク中の溶媒も迅速に吸収されるために、顔料インクに対して極めて優れた定着安定性を有し、高精細な画像の記録媒体が得られることが見いだされた。また蛇紋石化合物は、染料インクに対しても優れた定着性を示すため、染料インクを使用したインクジェット記録方式、あるいは染料および顔料インクを併用したインクジェット記録方式に対しても同様に適用できる。
【００１０】
本発明によれば、基材上に積層されたインク受容層を有するインクジェット記録媒体であって、該インク受容層中のインク定着剤が、ＭｇおよびＺｎからなる群から選ばれた少なくとも一種の金属を含む蛇紋石化合物であることを特徴とするインクジェット記録媒体が提供される。
【００１１】
さらに本発明によれば、基材上に積層されたインク受容層を有するインクジェット記録媒体に使用するための、インク受容層中のインク定着剤が、ＭｇおよびＺｎからなる群から選ばれた少なくとも一種の金属を含む蛇紋石化合物であることを特徴とするインク定着剤が提供される。
【００１２】
以下、本発明のインク定着剤およびそれを使用したインクジェット記録媒体についてさらに詳細に説明する。
【００１３】
本発明において蛇紋石化合物は、天然から入手しうるものあるいは人工的に合成されたものいずれでもよいが、定着剤として使用するための品質の均質性および安定性の点から合成されたものが望ましい。
【００１４】
一般に蛇紋石（ｓｅｒｐｅｎｔｉｎｅ）は、理想的化学組成がＭｇ３Ｓｉ２Ｏ５（ＯＨ）４（または３ＭｇＯ・２ＳｉＯ２・２Ｈ２Ｏ）で表わされることが知られている。そして蛇紋石は、主として電子顕微鏡下の性質に基づき、管状（繊維状）のクリソタイル（ｃｈｒｙｓｏｔｉｌｅ）、平板状のリザーダイト（ｌｉｚａｒｄｉｔｅ）、板状形態でＸ軸方向に波上の超構造を持つアンチゴライト（ａｎｔｉｇｏｒｉｔｅ）の３種類に分けられている。蛇紋石のＸ線粉末パターンは７．２〜７．３オングストロームの底面反射と１．５３〜１．５６オングストロームの（０６０）反射によって特徴づけられている。
【００１５】
一方、合成された蛇紋石化合物は、層間に水分子を含んでいるために一般的な蛇紋石よりも広がった８．５〜１０．０オングストロームの底面反射が特徴的である。また赤外線吸収スペクトルは３，６９０ｃｍ−１付近の強いＯＨ伸縮振動バンド、格子振動域の１，２００〜９００ｃｍ−１にでるバンドなどが特徴的となっている。また、合成蛇紋石化合物は、Ｍｇ−Ｏ八面体シートとＳｉ−Ｏ四面体シートが１：１で積層した層状珪酸塩鉱物である。
【００１６】
蛇紋石化合物の合成法については、種々の方法が知られている。それらのいくつかを示すと、
（１）Ｃｈｅｒｎｏｓｋｙ，Ｊ．Ｖ．著“Ｃａｒｎｅｇｉｅ　Ｉｎｓｔ．　Ｙｅａｒｂｏｏｋ，７０，１５３−１５７（１９７１）”
（２）Ｃｈｅｒｎｏｓｋｙ，Ｊ．Ｖ．著“Ａｍｅｒ．　Ｍｉｎｅｒａｌ．６０，２００−２０８（１９７５）”
（３）Ｙａｍａｉ，Ｉ．，Ｓａｉｔｏ，Ｈ著“Ｊ．Ｃｒｙｓｔ．　Ｇｒｏｗｔｈ，２４／２５，６１７−６２０（１９７４）”
【００１７】
これら公知の文献は単なる例示である。すなわち、マグネシウムおよびシリカなどの酸化物の混合物を水熱反応によって蛇紋石化合物を合成することができる。その際反応条件（温度、時間およびｐＨなど）は、前記文献記載の条件を採用することもできるし、その条件を若干変更することもできる。
【００１８】
本発明において蛇紋石化合物として天然のものあるいは合成されたものいずれも使用できるが、定着剤としての品質の均質性および安定性の点から合成されたものであるのが優れている。
【００１９】
殊に本発明において蛇紋石化合物は、マグネシウム（Ｍｇ）の一部が亜鉛（Ｚｎ）に置き換えられたものであることができる。すなわち、本発明の蛇紋石化合物は下記式（１）の化学式で表される化合物であるものが好ましい。
【００２０】
（ＭｇａＺｎｂ）Ｓｉ２Ｏ５（ＯＨ）２（ａ＋ｂ）−２・ｎＨ２Ｏ　　　（１）
〔但し、ａ、ｂおよびｎは、式２．７＜ａ＜３．５、式０≦ｂ＜０．２５、式０＜ｎ＜３を満足する。〕
【００２１】
前記式（１）において、ａは式２．８≦ａ≦３．４を満足することが好ましく、ｂは式０≦ｂ≦０．２を満足することが好ましく、ｎは式１≦ｎ＜３を満足することが好ましい。さらに（ａ＋ｂ）の値は２．７〜３．５の範囲、好ましくは２．８〜３．４の範囲であるのが有利である。
【００２２】
なお、前記式（１）の化学式は、酸化物組成で示すと下記式で表わすこともできる。
【００２３】
ａＭｇＯ・ｂＺｎＯ・２ＳｉＯ２・ｎＨ２Ｏ
（ここで、ａおよびｂは前記式（１）の定義と同じ値を有する。ただしｎは式２＜ｎ＜５を満足する。）
【００２４】
本発明において蛇紋石化合物として合成により得られたものを使用することは前記した利点以外にも種々の利点が得られる。すなわち、原料を混合して水系で５０〜２００℃の温度で１〜２４時間、ｐＨが９〜１２の範囲で水熱処理反応を行うことによって合成でき、得られた蛇紋石化合物の表面は、プラス荷電およびマイナス荷電を有し、粒子形状は繊維状でなく、塊状であるという利点を有している。
【００２５】
本発明において使用される蛇紋石化合物は、その形状や性状が下記に説明を有する値であることが望ましい。
【００２６】
蛇紋石化合物は、ＢＥＴ法により測定された比表面積が１５０〜５００ｍ２／ｇ、好ましくは２００〜５００ｍ２／ｇであるのが有利である。またＮ２ガス吸着法により測定された全細孔容積が０．４０〜１．２０ｍＬ／ｇ、好ましくは０．４５〜１．２０ｍＬ／ｇであるのが望ましい。蛇紋石化合物は、さらにＮ２ガス吸着法により測定された平均細孔直径が４０〜１５０オングストローム、好ましくは５０〜１５０オングストロームであるのが有利である。蛇紋石化合物は、その平均粒径が１〜１５μｍ、好ましくは１〜１０μｍであるのが有利である。
【００２７】
また蛇紋石化合物は、粉末Ｘ線回折法で測定した底面反射の面間隔（ｄオングストローム）が８．５〜１０．０オングストロームであり、（０６０）反射の面間隔（ｄオングストローム）が１．５３〜１．５６オングストロームであることが望ましい。
【００２８】
より好ましい蛇紋石化合物は、赤外吸収スペクトルが３，６９０ｃｍ−１付近の強いＯＨ伸縮振動バンド、３，６９１〜３，４４０ｃｍ−１付近の水素結合による吸収バンドおよび１，０８７〜９８５ｃｍ−１付近のＳｉ−Ｏの伸縮振動バンドが認められることであり、また蛇紋石化合物の粉体は、その嵩密度が３０〜１２０ｍｌ／１０ｇ、好ましくは４０〜１２０ｍｌ／１０ｇの範囲であることが有利である。
【００２９】
【発明を実施するための最良の形態】
添付図１には、本発明の合成蛇紋石化合物の一例のＸ線回折像が示されている。該回折像には、酸化マグネシウムは観測されていない。したがって本発明の合成蛇紋石化合物は、酸化物組成式ではＭｇＯやＳｉＯ２で表現することができるが、これらは混合物ではなく一つの化合物であることがわかる。酸化物組成式にＺｎＯが入っている場合も同様である。添付図２は走査型電子顕微鏡写真（２，０００倍）である。
【００３０】
以上のことから、本発明において顔料インク定着剤としての合成蛇紋石化合物は、上記の全ての利点を兼ね備えているので、吸着された顔料粒子は安定化し、耐水性および耐光性に優れた画像が得られるようになる。
【００３１】
本発明のインクジェット記録媒体において、インク定着剤以外の塗布液構成物質について説明する。基材上に染料または顔料インク受容層を形成するために、染料または顔料インク定着剤を含む塗布液が用いられる。塗布液は主要成分として、該インク定着剤以外に、それ自体知られている高分子接着剤、各種添加剤、溶媒等を含有している。また、本発明のインクジェット記録媒体は、１層であっても多層であってもよく、密着性を上げる目的で基材へのコロナ処理や、各種アンカーコート処理を行うことができる。受容層は単層または必要により多層に形成できる。
【００３２】
その際、受容層には、必要に応じて助剤的に無機または有機の顔料を併用することができる。例えば、合成シリカ、コロイダルシリカ、カチオン性コロイダルシリカ、アルミナゾル、擬ベーマイトゲル、タルク、カオリン、クレー、焼成クレー、酸化亜鉛、硫化亜鉛、炭酸亜鉛、酸化錫、酸化アルミニウム、水酸化アルミニウム、ケイ酸アルミニウム、炭酸カルシウム、硫酸カルシウム、ケイ酸カルシウム、サチンホワイト、硫酸バリウム、二酸化チタン、ケイ酸マグネシウム、炭酸マグネシウム、酸化マグネシウム、スメクタイト、リトポン、雲母、ゼオライトまたは珪藻土等の無機顔料；スチレン系プラスチックピグメント、アクリル系プラスチックピグメント、マイクロカプセル系プラスチックピグメント、尿素樹脂系プラスチックピグメント、メラミン樹脂系プラスチックピグメント、ベンゾグアミン系プラスチックピグメントまたはアクリロニトリル系プラスチックピグメント等の有機顔料などの一般塗工紙分野で公知の各種顔料を適宜選択して使用することができる。
【００３３】
高分子接着剤としては、例えば、（ａ）澱粉、酸化澱粉、エーテル化澱粉、カチオン化澱粉等の各種澱粉類；（ｂ）メチルセルロース、カルボキシメチルセルロース、ヒドロキシエチルセルロース、ヒドロキシプロピルセルロース、ヒドロキシプロピルメチルセルロース等のセルロース誘導体；（ｃ）ゼラチン、カゼイン、大豆蛋白、合成蛋白等のタンパク質類；（ｄ）アガロース、グアーガム、キトサン、アルギン酸ソーダ等の天然または半合成系接着剤；（ｅ）ポリビニルアルコールおよびカチオン性ポリビニルアルコール、珪素含有ポリビニルアルコール等のポリビニルアルコール誘導体；（ｆ）ポリエチレンイミン系樹脂、ポリビニルピロリドン系樹脂、ポリ（メタ）アクリル酸またはその共重合体、無水マレイン酸系樹脂、アクリルアミド系樹脂、（メタ）アクリル酸エステル系樹脂、ポリアミド系樹脂、ポリウレタン系樹脂、ポリエステル系樹脂、ポリビニルブチラール系樹脂、アルキッド樹脂、エポキシ系樹脂、エピクロルヒドリン系樹脂、尿素樹脂、メラミン樹脂等の合成系、水溶性または溶媒可溶性接着剤；（ｇ）スチレン−ブタジエン共重合体、メチルメタクリレート−ブタジエン共重合体等の共役ジエン系ラテックス、アクリル酸エステル、メタクリル酸エステルの重合体または共重合体等のアクリル系重合体ラテックス類、エチレン−酢酸ビニル共重合体等のビニル系重合体ラテックス類、あるいはこれらの各種重合体のアニオン性基または／およびカチオン性基等の官能基含有変性重合体ラテックス類、ウレタン系ラテックス類および（ｈ）ポリビニルベンジルトリメチルアンモニウムクロライド、ポリジアリルジメチルアンモニウムクロライド、ポリメタクリロイルオキシエチル−β−ヒドロキシエチルジメチルアンモニウムクロライド、ポリジメチルアミノエチルメタクリレート塩酸塩等に代表される、いわゆる導電性樹脂類等、当該技術分野で公知の高分子接着剤が単独、あるいは併用して用いられる。
【００３４】
さらに定着性を阻害しない範囲で、各種添加剤を添加してもよい。添加剤としては、分散剤、消泡剤、増粘剤、紫外線吸収剤、蛍光増白剤、酸化防止剤、耐水化剤、界面活性剤、流動性改良剤、熱安定剤、抑泡剤、発泡剤、接着促進剤、ｐＨ調整剤、浸透剤、湿潤剤、熱ゲル化剤、滑剤、着色剤、防腐剤、防黴剤、帯電防止剤、架橋剤等の一般的に用いられている従来公知の添加剤などがある。
【００３５】
塗布液の溶媒としては、メチルアルコール、エチルアルコールおよびプロピルアルコール等の低級アルコール類；エチレングリコール、ジエチレングリコール、トリエチレングリコールおよびジオキサン等のグリコール類；酢酸メチル、酢酸エチル等の低級アルキルエステル類；アセトニトリル、ジメチルアセトアミドのような水溶性有機溶媒および水が好ましい。これら溶媒は単独で用いてもよいし、２種以上の混合溶媒として用いてもよい。
【００３６】
基材は、光透過性を要しない記録媒体では、上質紙、中質紙、コート紙、アート紙、キャストコート紙、板紙、合成樹脂ラミネート紙、金属蒸着紙、合成紙、白色フィルム等を用い、光透過性記録媒体としては、ガラス、ＯＨＰシート等のポリエチレンテレフタレート、ポリエステル、ポリスチレン、ポリ塩化ビニル、ポリメチルメタクリレート、ポリカーボネート、ポリイミド、セルローストリアセテート、セルロースジアセテート、ポリエチレン、ポリプロピレン等のフィルムを用いる。
【００３７】
インク定着剤の量としては、受容層を構成する固形分（インク定着剤、高分子接着剤、固形添加剤、無機または有機顔料等）の１０〜９０重量％、好ましくは１５〜９０重量％である。インク定着剤の添加量は、多すぎると柔軟性に欠けた受容層になり、少なすぎるとインク定着性能が劣る。
【００３８】
インク受容層を形成する方法および手段については、特に限定はされないが、基材の材質に応じて適当な方法を採ればよく、例えば最も一般的な方法である基材への塗布方法は、バーコーター、ロールコーター、エアナイフコーター、ブレードコーター、ロッドブレードコーター、ブラッシュコーター、カーテンコーター、グラビアコーター、フレキソコーター、キャストコーター、ダイコーター、リップコーター、サイズプレス、スプレー装置等々を用いて行う方法である。
【００３９】
また、上記のように基材上にインク受容層を形成することにより記録媒体を得る方法の他には、インク受容層と基材が一体となった記録媒体、例えば紙のようなパルプの場合、互いに交絡した繊維とその繊維間にインク定着剤を担持させる方法もある。表面を含む基材自体の中に本発明によるインク定着剤を含有させることによっても優れた記録画像形成材料を得ることができる。
【００４０】
上記インク定着剤、高分子接着剤、各種添加剤、無機または有機の染料または顔料、溶媒を用いて塗布液の調整が行われる。
【００４１】
【実施例】
以下実施例により本発明をさらに具体的に説明する。
【００４２】
実施例中、物性の測定および評価は、下記記載に基いて行った。
（１）合成蛇紋石化合物（粒子）のＢＥＴ比表面積（ｍ２／ｇ）、全細孔容積（ｍＬ／ｇ）、平均細孔直径（オングストローム）は、測定試料を前処理として１１０℃、１．３Ｐａ以下の圧力で３時間保持した後、カンタクローム社製ガス吸着装置ＮＯＶＡ　２０００でＮ２ガスの吸・脱着より求めた。全細孔容積は、相対圧Ｐ／Ｐ０≒１付近の吸着ガス量であり、平均細孔直径は細孔構造が円筒状と仮定して求められた値である。
（２）合成蛇紋石化合物（粒子）の平均粒径（μｍ）は、ＨＯＲＩＢＡ製レーザー回折／散乱式粒度分布測定装置ＬＡ−９１０により求めた。
（３）合成蛇紋石化合物（粒子）の単位層間隔（ｄオングストローム）は、Ｒｉｇａｋｕ製Ｘ線回折装置ＲＩＮＴ　２２００Ｖにより求めた。
【００４３】
実施例１
１リットル容器に脱イオン水０．６リットルを入れて、ホモミキサーで撹拌しながら酸化マグネシウム（市販品、含量９７％、ＢＥＴ比表面積６．８ｍ２／ｇ）１６．５５ｇ、合成非晶質シリカ（市販品トクシールＵＲ、含量９４．８６％）１７．７１ｇを添加した。約２０分間撹拌後、懸濁液を１７０℃で１０時間水熱処理反応を行った。冷却後［懸濁液のｐＨは１０．６３（２２．５℃）であった］、濾過し洗浄を行った。洗浄後９５℃で２０時間乾燥させた。乾燥後１００メッシュで篩過した。乾燥物の収量は３８．８ｇであった。上記方法で得られた化合物は下記化学式で表わされる蛇紋石化合物であった。この合成蛇紋石化合物のＸ線回折図を図１、走査型電子顕微鏡写真を図２、物性を表１に示す。
Ｍｇ３．０３Ｓｉ２Ｏ５（ＯＨ）４．０６・１．８７Ｈ２Ｏ
【００４４】
実施例２
１リットル容器に脱イオン水０．６リットルを入れて、ホモミキサーで撹拌しながら酸化マグネシウム（市販品、含量９７％、ＢＥＴ比表面積６．８ｍ２／ｇ）１４．８５ｇ、ケイ酸マグネシウム（市販品、ＫＷ−６００　ＢＵＰ−Ｓ、ＭｇＯ含量１４．５％、ＳｉＯ２含量６５．０％）２５．８５ｇを添加した。約２０分間撹拌後、懸濁液を１７０℃で１０時間水熱処理反応を行った。冷却後［懸濁液のｐＨは１１．９０（２５．３℃）であった］、濾過し洗浄を行った。洗浄後９５℃で２０時間乾燥させた。乾燥後１００メッシュで篩過した。乾燥物の収量は４１．２ｇであった。上記方法で得られた化合物は下記化学式で表わされる蛇紋石化合物であった。この合成蛇紋石化合物の物性を表１に示す。
Ｍｇ３．１Ｓｉ２Ｏ５（ＯＨ）４．２・１．９Ｈ２Ｏ
【００４５】
実施例３
１リットル容器に脱イオン水０．６リットルを入れて、ホモミキサーで撹拌しながら酸化マグネシウム（市販品、含量９７％、ＢＥＴ比表面積６．８ｍ２／ｇ）１５．１１ｇ、ケイ酸マグネシウム（市販品、ＫＷ−６００、ＭｇＯ含量１３．９％、ＳｉＯ２含量６２．１％）１３．５３ｇ、合成非晶質シリカ（市販品、カープレックス＃８０、含量８８．２８％）８．８４ｇを添加した。約２０分間撹拌後、懸濁液を１７０℃で１０時間水熱処理反応を行った。冷却後［懸濁液のｐＨは１１．０９（２５．６℃）であった］、濾過し洗浄を行った。洗浄後９５℃で２０時間乾燥させた。乾燥後１００メッシュで篩過した。乾燥物の収量は３９．８ｇであった。上記方法で得られた化合物は下記化学式で表わされる蛇紋石であった。この合成蛇紋石化合物の物性を表１に示す。
Ｍｇ２．９３Ｓｉ２Ｏ５（ＯＨ）３．８６・１．９７Ｈ２Ｏ
【００４６】
実施例４
１リットル容器に脱イオン水０．６リットルを入れて、ホモミキサーで撹拌しながら酸化マグネシウム（市販品、含量９７％、ＢＥＴ比表面積６．８ｍ２／ｇ）１３．２６ｇ、ケイ酸マグネシウム（市販品、ＫＷ−６００　ＢＵＰ−Ｓ、ＭｇＯ含量１４．７％、ＳｉＯ２含量６７．２％）２５．０ｇ、酸化亜鉛（市販品、ＢＥＴ比表面積３．５ｍ２／ｇ）１．３７ｇを添加した。約２０分間撹拌後、懸濁液を１７０℃で１０時間水熱処理反応を行った。冷却後［懸濁液のｐＨは１１．７９（２５．７℃）であった］、濾過し洗浄を行った。洗浄後９５℃で２０時間乾燥させた。乾燥後１００メッシュで篩過した。乾燥物の収量は４０．７ｇであった。上記方法で得られた化合物は下記化学式で表わされる蛇紋石であった。この合成蛇紋石化合物の物性を表１に示す。
Ｍｇ２．８１Ｚｎ０．１２Ｓｉ２Ｏ５（ＯＨ）３．８６・１．２２Ｈ２Ｏ
【００４７】
比較例１
市販の合成シリカ（商品名；ファインシール、トクヤマ（株）製）の物性を表１に示す。
【００４８】
実施例５〜８および比較例２〜３
（インクジェット記録媒体の評価）
【００４９】
インクジェット記録媒体の調整：
前記実施例１〜４および比較例１（合成シリカ）を使用して下記の方法に従ってインクジェット記録媒体を調整した。
各種合成蛇紋石化合物または合成シリカ１００重量部に対して、高分子接着剤としてポリビニルアルコール４０重量部を添加混合し、固形分濃度として１８〜２０重量％の塗布液を得た。この塗布液をＮｏ．２０のバーコーターを用いて紙に塗布、乾燥してインクジェット記録媒体を得た。
【００５０】
インクジェット印刷
インクジェット記録装置（商品名；ＭＣ−２０００／（株）エプソン製）を用いて、それぞれの印刷をおこなった。
【００５１】
印刷特性の評価
（１）インク吸収性（発色、解像度）、（２）耐水性および（３）耐光性の評価は下記に従って行った。
【００５２】
（１）インク吸収性（発色、解像度）
印画シート上に形成されたフルカラー画像を、目視で観察した。評価は、以下の三段階で行った。
○；全ての色について濃度が濃く、かつ鮮明である。
△；少し濃度の薄い色がある。
×；全ての色について濃度が薄く、画像が鮮明でない。
【００５３】
（２）耐水性
印刷面を１分間水に浸し、乾燥した後のインク流れ、およびにじみの評価を行った。
○；印刷部分のインクが流れ出さず、全くにじんでいない。
△；印刷部分のインクがわずかに流れ出したが、事実上問題ない。
×；印刷部分のインクが流れ出し、にじんでいる。
【００５４】
（３）耐光性
シアン（Ｃ）、マゼンダ（Ｍ）、イエロー（Ｙ）、ブラック（Ｂ）のベタ印刷を行い、サンシャインウェザーメーター（ＷＥＬ−ＳＵＮ−ＨＣ−Ｂ型／スガ試験機（株）製）を用いて、６級ブルースケールが標準退色するまで露光し、測色色差計（ＺＥ−２０００／日本電色工業製）を用いて測定を行い、耐光性の評価を行った。評価は、ΔＥの値に応じて行った。
○；０≦ΔＥ≦２
△；２＜ΔＥ≦５
×；ΔＥ＞５
【００５５】
印刷特性の評価結果
評価結果を下記表２に示す。ただし比較例３は市販のインクジェット専用紙（ＭＣマット紙；エプソン）を用いた。
【００５６】
【表１】
2004025853.tif 000002
【００５７】
【表２】
2004025853.tif 000003
【００５８】
実施例９〜１２および比較例４
前記実施例５〜８および比較例２において、顔料インク搭載のインクジェット記録装置（ＭＣ−２０００／（株）エプソン製）の代わりに、染料インク搭載のインクジェット記録装置（ＰＭ−８２０Ｃ／（株）エプソン製）を使用して同様の印刷特性評価を実施した。その結果、実施例９は実施例５と、実施例１０は実施例６と、実施例１１は実施例７と、実施例１２は実施例８と、比較例４は比較例２とそれぞれ同様の結果が得られた。
【００５９】
【発明の効果】
本発明によれば蛇紋石化合物をインク定着剤として使用することにより、インクの吸収性（発色、解像度）に優れ、媒体上に記録された画像の耐水性および耐光性に優れたインクジェット記録媒体が提供できる。すなわち、本発明によれば水性／油性のインクによる記録適性に優れ、高精細の画像を良好な再現性で記録でき、保存性として特に耐水、耐光性に優れたインクジェット記録媒体が提供できる。
【図面の簡単な説明】
【図１】本発明において使用することができる合成蛇紋石化合物のＸ線回折像を示す。
【図２】本発明において使用することができる合成蛇紋石化合物の走査型電子顕微鏡写真（２，０００倍）を示す。
【図１】
2004025853.tif 000004
【図２】
2004025853.tif 000005